(57)【特許請求の範囲】
【請求項１】
ルテニウムソースガスと酸素ガスを使用して化学気相蒸着法で蒸着チャンバ内に安着された基板上のルテニウム膜を形成する方法において、
（ａ）蒸着チャンバ内の圧力を第１圧力に維持し、酸素ガスの流量を第１流量に維持しつつルテニウムを蒸着する段階と、
（ｂ）蒸着チャンバ内の圧力を第２圧力に維持し、酸素ガスの流量を第２流量に維持しつつルテニウムを蒸着する段階とを具備し、
前記第１圧力は前記第２圧力より大きく、前記第１流量は前記第２流量より多いことを特徴とするルテニウム膜の形成方法。
【請求項２】
前記第１圧力は１０〜５０Ｔｏｒｒであることを特徴とする請求項１に記載のルテニウム膜の形成方法。
【請求項３】
前記第２圧力は０．０５〜１０Ｔｏｒｒであることを特徴とする請求項１に記載のルテニウム膜の形成方法。
【請求項４】
前記第１流量は５００〜２０００ｓｃｃｍであることを特徴とする請求項１に記載のルテニウム膜の形成方法。
【請求項５】
前記第２流量は１０〜３００ｓｃｃｍであることを特徴とする請求項１に記載のルテニウム膜の形成方法。
【請求項６】
前記（ａ）段階及び（ｂ）段階の基板温度は２５０〜４５０℃の間で一定に維持することを特徴とする請求項１に記載のルテニウム膜の形成方法。
【請求項７】
前記（ａ）段階及び（ｂ）段階の基板温度は、２５０〜４５０℃の間で、前記（ａ）段階でより前記（ｂ）段階で前記基板温度を高くすることを特徴とする請求項１に記載のルテニウム膜の形成方法。
【請求項８】
前記（ａ）段階及び（ｂ）段階の基板温度は連続的に高まるようにすることを特徴とする請求項７に記載のルテニウム膜の形成方法。
【請求項９】
前記（ａ）段階以後に、
酸素あるいはオゾン雰囲気で前記ルテニウム膜を熱処理する段階をさらに具備することを特徴とする請求項１に記載のルテニウム膜の形成方法。
【請求項１０】
前記（ｂ）段階以後に、
酸素あるいはオゾン雰囲気で前記ルテニウム膜を熱処理する段階をさらに具備することを特徴とする請求項１に記載のルテニウム膜の形成方法。
【請求項１１】
前記ルテニウムソースガスは気化されたＲｕ（Ｃ２Ｈ５Ｃ５Ｈ４）２、Ｒｕ（Ｃ１１Ｈ１０Ｏ２）３、Ｒｕ（Ｃ５Ｈ５）２あるいはＲｕ（ＣＨ３ＣＨ２ＣＨ２ＣＨ２ＣＨ３Ｃ５Ｈ３）３であることを特徴とする請求項１に記載のルテニウム膜の形成方法。
【請求項１２】
ルテニウムソースガスと酸素ガスとを使用して化学気相蒸着法で基板上のルテニウム膜を形成する方法において、
化学気相蒸着時の工程条件を、蒸着されるルテニウムの核形成速度が成長速度より速くなる工程条件から核形成速度が成長速度より遅くなる工程条件に変化させてルテニウムを蒸着することを特徴とするルテニウム膜の形成方法。
【請求項１３】
前記工程条件には蒸着チャンバ内の圧力が含まれ、この圧力は初期には後期に比べて相対的に高く、後期には初期に比べて相対的に低くすることを特徴とする請求項１２に記載のルテニウム膜の形成方法。
【請求項１４】
前記工程条件には酸素ガスの流量が含まれ、この酸素ガスの流量は初期には後期に比べて相対的に多く、後期には初期に比べて相対的に少なくすることを特徴とする請求項１２に記載のルテニウム膜の形成方法。
【請求項１５】
前記工程条件には基板温度が含まれ、この基板温度は初期には後期に比べて相対的に低く、後期には初期に比べて相対的に高くすることを特徴とする請求項１２に記載のルテニウム膜の形成方法。
【請求項１６】
前記ルテニウムを蒸着する間、基板温度は一定に維持することを特徴とする請求項１２に記載のルテニウム膜の形成方法。
【請求項１７】
前記工程条件は連続的に変化させることを特徴とする請求項１２に記載のルテニウム膜の形成方法。
【請求項１８】
前記ルテニウムを蒸着した後、蒸着されたルテニウムを酸素あるいはオゾン雰囲気で熱処理する段階をさらに具備することを特徴とする請求項１２に記載のルテニウム膜の形成方法。
【請求項１９】
所定の下地膜上に形成された化学気相蒸着−ルテニウム膜において、
前記ルテニウム膜に含まれた酸素の濃度プロファイルが、前記下地膜の表面から所定の厚さまでは酸素の濃度が相対的に濃く、前記所定の厚さで酸素の濃度が急激に薄くなり、前記所定の厚さで前記ルテニウム膜の表面側に行けば酸素の濃度は相対的に薄いことを特徴とする化学気相蒸着−ルテニウム膜。
【発明の詳細な説明】
【０００１】
【発明の属する技術分野】
本発明はルテニウム膜の蒸着に係り、特に化学気相蒸着法（ＣＶＤ）を利用してルテニウム膜を形成する方法及びそれにより形成されたルテニウム膜に関する。
【０００２】
【従来の技術】
ルテニウム（Ｒｕ）、白金（Ｐｔ）、イリジウム（Ｉｒ）、オスミウム（Ｏｓ）などの貴金属は高価なため、半導体集積回路にそれほど使われなかったが、最近これら貴金属あるいはその酸化物を特にキャパシタの下部電極あるいは上部電極に使用する研究が活発になっている。これは最近高い誘電常数を持つＴａ2Ｏ5、ＢＳＴ（（Ｂａ、Ｓｒ）ＴｉＯ3）、ＰＺＴ（（Ｐｂ、Ｚｒ）ＴｉＯ3）などの物質を誘電膜に使用する場合に、従来電極物質として多く使用する多結晶シリコンでは所望のキャパシタの電気的特性が得られないためである。さらに、特にルテニウムの場合、漏洩電流特性が優秀で白金より蝕刻が容易で、ルテニウム膜をキャパシタの電極に使用するための研究が活発になっている。
【０００３】
従来、ルテニウム膜を形成する方法としてはスパッタリングを主に利用した。スパッタリング法によればルテニウム膜が稠密に形成され、表面モーフォロジが良好で漏洩電流特性や抵抗特性が優秀である。しかし、スパッタリング法による場合、段差塗布性が悪く、特にシリンダ型やフィン型などの立体形の電極を形成する時は適切でないという短所がある。
【０００４】
スパッタリング法の悪い段差塗布性を克服できる方法として提案されたのが化学気相蒸着法である。化学気相蒸着法は気化されたルテニウムソースガスと反応ガス（触媒）を利用し、基板や層間絶縁膜上のルテニウムを蒸着するので段差塗布性にすぐれた特性がある。しかし、化学気相蒸着法で形成されたルテニウム膜はスパッタリング法で形成されたルテニウム膜に比べて表面モーフォロジが悪く、所望の漏洩電流特性や抵抗を得がたいという短所がある。
【０００５】
従って、段差塗布性と表面モーフォロジ特性がどちらも良好なルテニウム膜を得ることができる蒸着方法が要求される。
【０００６】
【発明が解決しようとする課題】
本発明がなそうとする技術的課題は段差塗布性と電気的特性が良好なルテニウム膜の形成方法を提供することである。
【０００７】
本発明がなそうとする他の技術的課題は段差塗布性と電気的特性が良好なルテニウム膜を提供することである。
【０００８】
【課題を解決するための手段】
上記の技術的課題を達成するために本発明は化学気相蒸着法でルテニウム膜を形成するのであるが、その蒸着条件を変化させていきつつルテニウムを蒸着する。すなわち、初期には蒸着チャンバ内の圧力を相対的に高くし、反応ガスの酸素ガスの流量を多くすることにより基板上に形成されるルテニウム核を稠密に形成し、後期では蒸着チャンバ内の圧力を相対的に低くし、酸素ガスの流量を少なくすることによりルテニウムが核を中心にさまざまな方向に早く成長させる。換言すれば、初期にはルテニウムの核形成速度が成長速度より速くして後期では核形成速度より成長速度を速くする。
【０００９】
従って、初期には稠密で均一な核形成により段差塗布性が向上し、後期ではさまざまな方向への成長により表面モーフォロジが良くなるので、段差塗布性と漏洩電流特性や抵抗特性など電気的特性にすぐれたルテニウム膜が得られる。
【００１０】
上に言及した工程条件、すなわちチャンバ内の圧力と酸素ガスの流量の外に、形成されるルテニウム膜の段差塗布性と電気的特性に影響を及ぼす工程条件としては温度をあげられるが、この温度は初期には相対的に低く、後期では相対的に高くすることが望ましい。
【００１１】
上記の他の技術的課題を達成するための本発明によるルテニウム膜は化学気相蒸着−ルテニウム膜であり、このルテニウム膜に含まれた酸素の濃度プロファイルが、下地膜の表面から所定の厚さまでは酸素の濃度が相対的に濃く、前記所定の厚さで酸素の濃度が急激に薄くなり、前記所定の厚さで前記ルテニウム膜の表面側に行けば、酸素の濃度は相対的に薄い。
【００１２】
【発明の実施の形】
以下、添付した図面を参照して本発明の望ましい実施例を詳細に説明する。
【００１３】
チャンバ内に安着された基板上の化学気相蒸着法でルテニウム膜を形成するためには、ルテニウムソースガスと反応ガスを供給せねばならない。ルテニウムソースとしては、常温で液体のＲｕ（Ｃ2Ｈ5Ｃ5Ｈ4）2（Bis(EthylCyclopentadienyl)Ruthenium、以下、Ｒｕ（ＥｔＣｐ）2という）とＲｕ（ＣＨ3ＣＨ2ＣＨ2ＣＨ2ＣＨ3Ｃ5Ｈ3）3（Tris(2、4-OctaneDionato)Ruthenium）、常温で固体のＲｕ（Ｃ11Ｈ10Ｏ2）3（Tris(DiPivaloylMetanate)Ruthenium）とＲｕ（Ｃ5Ｈ5）2（Bis(Cyclopentadienyl)Ruthenium）などがある。このうち固体の場合には溶解させた後、液体の場合には直ちに気化させてソースガスとして使用する。さらに、これらルテニウムソースガスに含まれたルテニウム原子を分離させて基板上に蒸着させる反応ガス（触媒）としては酸素ガスを使用する。さらに、実際蒸着時にはこれらソースガスや反応ガスを円滑に供給するための運搬ガスとして、また蒸着チャンバをパージするためのパージガスとしてアルゴンや窒素などの非活性ガスを使用できる。
【００１４】
ルテニウム膜の化学気相蒸着時の工程条件は、チャンバ内の圧力を数〜数十Ｔｏｒｒ、酸素ガスの流量を数十〜数千ｓｃｃｍ、基板温度を２５０〜４５０℃、蒸着時間を数分とすることが一般的である。ただし、従来の化学気相蒸着法によるルテニウム膜の形成時には上に例示された範囲内で工程条件を一定に維持しつつ蒸着した。本発明はこの工程条件を変化させていきつつ化学気相蒸着法でルテニウム膜を形成する方法を提案する。
【００１５】
まず本発明の実施例を説明するに先立ち、本発明の理解を助けるために従来の工程条件を固定させて蒸着する場合について説明する。
【００１６】
化学気相蒸着法でルテニウム膜を形成する場合、漏洩電流特性、抵抗特性などの電気的特性に影響を及ぼす表面モーフォロジや段差塗布性は、その時の工程条件により変化する。すなわち、工程条件により、図１に示すように、ルテニウム粒子が無数な針のように無秩序に成長して形成されたルテニウム膜（以下、「針状ルテニウム膜」という）が得られたり、図２に示すように、ルテニウム粒子が薄い板のように成長して無秩序にさし込まれているようなルテニウム膜（以下、「板状ルテニウム膜」という）が得られもし、そうでなければ図３に示すように、体積を持つ岩のようにルテニウム粒子がぽつんぽつんと成長したルテニウム膜（以下、「岩状ルテニウム膜」という）が得られる。ここで、図１ないし図３に示すルテニウム膜が形成された化学気相蒸着の各工程条件はおおむね次の通りである。
【００１７】
図１のルテニウム膜−基板温度：３５０℃、圧力：１９Ｔｏｒｒ、酸素流量：７５０ｓｃｃｍ
図２のルテニウム膜−基板温度：３５０℃、圧力：１Ｔｏｒｒ、酸素流量：７５０ｓｃｃｍ
図３のルテニウム膜−基板温度：３５０℃、圧力：１Ｔｏｒｒ、酸素流量：１５０ｓｃｃｍ
上記の三つの工程条件の他に多様な工程条件でルテニウム膜を蒸着した結果、化学気相蒸着法により蒸着されたルテニウム膜は次のような傾向を示すことが分かった。すなわち、温度が低くチャンバ内の圧力が高く酸素ガスの流量が多い時、図１のような針状ルテニウム膜が得られ、反対に温度が高く圧力が低く酸素ガスの流量が少ない時、図３のような岩状ルテニウム膜が得られ、工程条件が上の２種類の条件の中間程度である時、図２のような板状ルテニウム膜が得られる。すなわち、図４及び図５に示すように、基板温度、チャンバ内の圧力及び酸素流量の変化により形成されるルテニウム膜のモーフォロジが決定される。これら針状、板状、岩状ルテニウム膜のモーフォロジによる特性を説明すれば次の通りである。
【００１８】
まず、針状の場合は粒子成長が均一になされないで一方の方向を除外した残りの方向への成長速度が非常に遅いための結果で、核形成が稠密な表面モーフォロジが悪く（換言すれば、表面が非常に粗いので）面抵抗が高く、キャパシタの下部電極に使用した時に漏洩電流が多くなる。一方、岩状の場合は、粒子成長が全ての方向に均一になされるものの核形成は稠密ではない。従って、厚く蒸着する場合に表面モーフォロジは針状に比べて良く面抵抗は相対的に低いが、薄く蒸着する場合に核形成がぽつんぽつんとなされ、粒子と粒子との間に下地膜があらわれ均一で薄く蒸着し難い。板状の場合は上の針状と岩状の中間程度の特性を持つ。
【００１９】
一方、半導体素子がだんだんと高集積化されつつ、特にシリンダ型のように立体形のキャパシタ電極としてルテニウム膜を使用しようとする場合、段差塗布性が良く均一に蒸着され、電気的特性にすぐれた薄膜（たとえば１０００Å以下の厚さを持つ膜）が要求される。従って、上のような針状や岩状のルテニウム膜はそのまま使用し難く、板状の場合も本来の特性を適当に妥協させた結果として選択されうるが、所望の本来的特性を全て満足させられない。
【００２０】
従って、本実施例では工程条件を固定させないで変化させつつ、少なくとも二段階でルテニウムを蒸着し段差塗布性と表面モーフォロジが共に良好なルテニウム膜を得る。すなわち、図６に示すように、蒸着初期には可能なかぎり稠密で均一にルテニウム粒子が形成されるように、核形成速度が成長速度より速い条件（すなわち、針状になる条件）で蒸着し（Ｓ１１０）、後では粒子成長が均一になされるように核形成速度より成長速度が速い条件（すなわち、岩状になる条件）で蒸着する（Ｓ１３０）。
【００２１】
具体的に、初期にはチャンバ内の圧力を１０〜５０Ｔｏｒｒ（一層望ましくは２０〜４０Ｔｏｒｒ）に維持し、酸素ガスの流量を５００〜２０００ｓｃｃｍ（一層望ましくは１０００〜１５００ｓｃｃｍ）に維持し、５秒〜５分間ルテニウムを蒸着する。後ではチャンバ内の圧力を０．０５〜１０Ｔｏｒｒ（より一層望ましくは０．１〜３Ｔｏｒｒ）に維持し、酸素ガスの流量を１０〜３００ｓｃｃｍ（より一層望ましくは５０〜１５０ｓｃｃｍ）に維持して所望の厚さのルテニウム膜を得る時までルテニウムを蒸着する。この時、ルテニウムソースガスは、たとえば気化されたＲｕ（ＥｔＣｐ）2を、１００％原液基準で０．０１〜０．３ｃｃｍの流量で供給し、ＴＨＦ（Tetra Hydro Furan）などのような溶剤と混合する場合にはそれ以上の流量で供給する。さらに、基板温度は２５０〜４５０℃（より一層望ましくは３００〜３５０℃）範囲で一定に維持することもでき、初期には上の範囲で相対的に低くし、後では相対的に高くすることもできる。特に温度を変化させる場合、初期と後での温度差は１０〜３０℃程度が望ましい。そして温度を変化させる場合、温度の変化は段階的になるようにすることもでき、連続的になるようにすることもできる。温度の他にチャンバ内の圧力と酸素ガスの流量も段階的あるいは連続的に変化させられることはもちろんである。
【００２２】
さらに、上記ではチャンバ内の圧力と酸素ガスの流量の少なくとも２種類の工程条件を同時に変化させたが、チャンバ内の圧力、酸素ガスの流量、基板温度の三つの工程条件のうち何れか一つだけを変化させて核形成速度と成長速度の調節をすることにより、蒸着されるルテニウムが針状になる条件から岩状になる条件に変化させることができる。すなわち、図４及び図５で上の三つの工程条件のうち何れか一つだけを変化させて残り２種類の工程条件を固定することにより、初期には針状になる条件に設定し、後期では岩状になる条件に設定できる。ただし、生産性の側面では、所望の条件になるまで変化するのに相対的に時間が多くかかる基板温度を変化させることよりはチャンバ内の圧力や酸素ガスの流量を変化させるのがより望ましい。
【００２３】
図７は本実施例により形成されたルテニウム膜の表面を走査電子顕微鏡で撮影した写真である。図７のルテニウム膜はチャンバ内の圧力と酸素ガスの流量を変化させつつ、二段階でルテニウムを蒸着して得たルテニウム膜である。最初の段階でチャンバ内の圧力は約１９Ｔｏｒｒ、酸素ガスの流量は約７５０ｓｃｃｍに維持し約１分間蒸着し、第二段階でチャンバ内の圧力は約５Ｔｏｒｒ、酸素ガスの流量は約１００ｓｃｃｍに維持して約３分間蒸着し、二つの段階の間基板温度は約３５０℃に一定に維持した。
【００２４】
その結果、形成されたルテニウム膜は図７を見れば、図３の岩状ルテニウム膜と類似するが表面がはるかに滑らかで粒子がはるかに稠密に形成されたことが分かる（図７の写真は図１ないし図３の写真に比べて約１．５倍ほど拡大されたものである）。本実施例によるルテニウム膜の表面モーフォロジが前述した針状、板状あるいは岩状単独のルテニウム膜に比べてはるかに良好な理由は、上の最初の段階で稠密に核生成されて薄いシード層が形成され、次いで第二段階で薄いシード層の核を中心として各方向の成長が一様になされ、図３の岩状よりははるかに稠密な岩状あるいは柱状に成長したためと考えられる。
【００２５】
次に、以上のように得た針状、板状、岩状ルテニウム膜及び本実施例により二段階で蒸着したルテニウム膜のそれぞれの特性を比較する。
【００２６】
図８は以上のように得た各ルテニウム膜の試片に対してＸ線回折法により各方向の成長率を分析した結果を図示したグラフである。図８に現れた結果から、針状の場合は全般的にピークの勢いが弱く、特にＨＣＰ（Hexagonal Close-Packed）構造のルテニウム膜の最稠密面である（００２）方向への成長がないことが分かる。岩状の場合は他の試片に比べて（００２）方向への成長が多いことが分かる。本実施例により二段階で蒸着した場合は板状と類似の結果を示す。すなわち、初期に針状がシード層として存在し、後で岩状が形成される工程条件で蒸着しても、板状のような方向に粒子が成長するものと考えられる。しかし、初期に核生成が非常に稠密になされるので膜のモーフォロジは非常に優秀である。
【００２７】
参考としてスパッタリング法で蒸着されたルテニウム膜のＸ線回折分析の結果を図示した図９を見れば、図８の化学気相蒸着法で蒸着されたルテニウム膜とは違い、バルクルテニウムの主ピークである（１０１）ピークは現れず、最稠密面である（００２）ピークが、特に高温（４００℃）で主ピークであると見て、高温でスパッタリングの特性である原子と基板との間の物理的な衝突のために、密度が高い方向に成長がなされるものと判断される。
【００２８】
さらに、以上の化学気相蒸着法で蒸着されたルテニウム膜がルテニウム酸化膜（ＲｕＯ2）ではなくルテニウム膜であるということを示すために、化学気相蒸着法で蒸着されたルテニウム酸化膜をＸ線回折法で分析した結果を図１０に図示した。図１０を見れば、図８の化学気相蒸着法で蒸着されたルテニウム膜のピーク位置とは全く違うことが分かる。すなわち、以上で化学気相蒸着法で形成したルテニウム膜は酸素を不純物として含むにもかかわらず、ルテニウム酸化膜の相を持たないルテニウム膜であるということが分かる。
【００２９】
図１１はシリコン酸化膜上に以上のように形成した各ルテニウム膜の深さによる酸素濃度プロファイルを２次イオン質量分析機（ＳＩＭＳ）で分析した結果を図示すグラフである。図１１において、横軸はルテニウム膜の表面からの深さを示し、縦軸はルテニウム膜から分離されて出てきた２次イオンをカウントした数を表す。参照符号１００は針状ルテニウム膜、１１０は岩状ルテニウム膜、１２０は板状のルテニウム膜、１３０は本発明により二段階で蒸着したルテニウム膜、１４０はスパッタリング法で蒸着したルテニウム膜を各々表す。
【００３０】
図１１を見れば、針状の場合（１００）は高いチャンバ圧力と大きい酸素流量で蒸着したので酸素濃度が最も高く一定に現れた。そして、岩状（１１０）及び板状（１２０）は深さが深くなるほど緩慢で持続的に酸素濃度が増加すると現れた。本発明により二段階で蒸着した場合（１３０）は表面から所定の深さまでは一定で薄い酸素濃度を示してして、岩状１１０及び板状１２０の場合に比べて急激に増加する様相を見せる。これは前述したように本発明による二段階蒸着で最初の段階は酸素流量を多くして、第二段階は酸素流量を少なくしたためである。一方、スパッタリング法で蒸着した場合（１４０）は一定の深さまでは薄く一定の酸素濃度を見せていて、緩慢に増加すると示された。
【００３１】
ところで、スパッタリングルテニウム膜にはスパッタリングの特性上スパッタリングチャンバ内の雰囲気に含まれた酸素が少量含まれるだけであるので、一定で低い酸素濃度プロファイルを示すはずである。結局図１１の１４０でのように酸素濃度がルテニウム膜の所定の深さにおいて濃くなるのは、スパッタリングルテニウム膜の下地膜のシリコン酸化膜の酸素が分離されて出てきたのであり、ＳＩＭＳ装備の分析限界ないし誤差であると見なければならない。このようなＳＩＭＳ装備の分析誤差を考慮すれば、本発明の二段階で化学気相蒸着されたルテニウム膜１３０の実際の酸素濃度プロファイルは、おおむね点線１５０を境界としてもう少し急な傾斜を示しつつ増加する実質的に階段関数のグラフに近いと見ることができる。ここで、点線１５０は前記二段階のうち最初の段階と第二段階で蒸着されたルテニウム膜の境界である。
【００３２】
図１２は各ルテニウム膜の面抵抗を測定して表したグラフである。図１２で各参照符号は酸素ガスの流量を異ならせた場合を表したものであり、２１０は１５０ｓｃｃｍ、２２０は３５０ｓｃｃｍ、２３０は７５０ｓｃｃｍ、２４０は１５００ｓｃｃｍの流量で酸素ガスを供給したことを示し、２５０はバルクルテニウムの面抵抗を表す。図１２を見れば、前述したように、針状（チャンバ内の圧力と酸素流量がどちらも高い場合）が面抵抗が高く、岩状（チャンバ内の圧力と酸素流量がどちらも低い場合）が面抵抗が低いのが分かる。二段階で蒸着されたため、図１２に表せない、本発明の実施例によるルテニウム膜の場合は面抵抗が２０μΩ・ｃｍ以下と良好に測定された。
図１３は表面モーフォロジ、すなわち表面粗さを示す表面反射図を測定して図示したグラフである。図１３で反射図はシリコン表面を１００と見た時の各ルテニウム膜の反射図を相対値として表した。図１３を見れば、針状ルテニウム膜の場合に表面が最も粗いのが分かり、スパッタリング法により蒸着されたルテニウム膜が最も良好で、本発明の実施例により二段階で化学気相蒸着されたルテニウム膜はスパッタリング法によるルテニウム膜に近接して良好であることが分かる。
【００３３】
さらに、１μｍ程度の深さのトレンチが形成されたシリコン酸化膜上の本発明の実施例により二段階でルテニウム膜を蒸着してその段差塗布性を測定した。そして、前記シリコン酸化膜上に形成されたタンタル酸化膜（Ｔａ2Ｏ5）上の本発明の実施例により二段階でルテニウム膜を蒸着してその段差塗布性を測定した。二つの場合どちらも段差塗布性はおおむね７０〜９０％の良好な結果を示し、特に蒸着の第二段階での温度を最初の段階での温度より高くした場合により良好な段差塗布性を示すことが分かった。
【００３４】
図１４Ａ及び図１４Ｂはおおむね次のような本発明の実施例による工程条件で前記タンタル酸化膜上のルテニウム膜を形成した場合の、各々表面及び断面を走査電子顕微鏡で撮影した写真である。
【００３５】
チャンバ内の圧力：１９Ｔｏｒｒ（１段階）→１Ｔｏｒｒ（２段階）
酸素ガスの流量：７５０ｓｃｃｍ（１段階）→１００ｓｃｃｍ（２段階）
基板温度：３１５℃（１段階）→３３０℃（２段階）
蒸着時間：１分（１段階）→３分（２段階）
図１４Ａ及び図１４Ｂを見れば本発明の実施例により形成されたルテニウム膜が平均して蒸着されたことが分かる。
【００３６】
一方、化学気相蒸着法により形成されるルテニウム膜にはルテニウムソースガスに含まれていた炭素と反応ガスとして供給される酸素が不純物として含まれるようになるのであるが、これら不純物、特に炭素は一般的にルテニウム膜の抵抗を上げるなど、電気的特性を劣化させることがあるので少ないことが望ましい。
【００３７】
これにより、本発明の実施例はルテニウム膜の電気的特性を改善するために酸素あるいはオゾン雰囲気の熱処理をさらに行うこともできる。すなわち、図６で、前述したように二段階で蒸着する場合に最初の段階（Ｓ１１０）に続き、インサイチュあるいはエックスサイチュであり、あるいはルテニウム膜の蒸着が全て終わった（Ｓ１３０）後で、酸素あるいはオゾン雰囲気で１〜１００Ｔｏｒｒの圧力下で２５０〜４５０℃の温度で熱処理する（Ｓ１２０あるいはＳ１４０）。そうすると、特にルテニウム膜に含まれた不純物の炭素が除去されてルテニウム膜の電気的特性が改善される。さらに、この熱処理時にはアルゴンや窒素のような非活性ガスを共に供給することもできる。
【００３８】
次いで、本発明の方法により形成されたルテニウム膜をキャパシタの電極に適用した例を説明する。
【００３９】
図１５は本発明のルテニウム膜をキャパシタ下部電極及び／または上部電極に使用したキャパシタ構造の一例を図示した断面図である。
【００４０】
図１５を参照すれば、まず基板あるいは層間絶縁膜３００に下部電極のコンタクトプラグ３１０を形成し、その上に下部電極のコンタクトプラグ３１０を露出する開口部を持つ層間絶縁膜３２０を形成する。
【００４１】
次いで、基板全面に前述したような方法で下部電極としてルテニウム膜３５０を形成する。すなわち、初期にはルテニウムの核形成速度が成長速度より速い条件で（すなわち、段差塗布性が良い条件で）ルテニウム膜３３０を蒸着し、次いで所望の厚さのルテニウム膜３５０を得る時まで核形成速度より成長速度が速い条件で（すなわち、各方向への均一な成長になる条件で）ルテニウム膜３４０を蒸着する。次いで、基板全面を化学機械的研磨などにより層間絶縁膜３２０の上面に蒸着されたルテニウム膜を除去して層間絶縁膜３２０を露出することにより下部電極３５０を隣接した他の下部電極と分離する。
【００４２】
次いで、基板全面に誘電膜３６０を形成する。この時、図示していないでのであるが、誘電膜３６０を形成する前に層間絶縁膜３２０を除去してシリンダ型の下部電極３５０の外壁まで露出した後で、誘電膜を形成すれば電極の有効面積をより一層広めることもできる。誘電膜３６０としてはＢＳＴ、ＰＺＴなどの強誘電膜質あるいはＴａ2Ｏ5などの誘電常数が高い物質を使用することが望ましい。
【００４３】
次いで、誘電膜３６０の全面に上部電極３７０を形成する。上部電極３７０は下部電極３５０と同じようにルテニウム膜を使用でき、前述したような本発明によるルテニウム膜の蒸着方法で形成できる。さらに、上部電極３７０はルテニウム以外に不純物がドーピングされた多結晶シリコン膜や白金、イリジウムなどの他の貴金属あるいはその酸化物、ＴｉＮ、ＴｉＳｉＮなどの他の導電性金属化合物を使用することもできる。さらに、下部電極３５０を前述したのとは異なり、本発明によるルテニウム膜でない他の導電物質として構成して上部電極３７０を本発明によるルテニウム膜から構成することもできる。
【００４４】
あわせて、前述した本発明によるルテニウム膜の形成方法と同じように下部電極３５０あるいは上部電極３７０をルテニウム膜で形成した場合に、ルテニウム膜の蒸着の最初の段階と第二段階との間、あるいは第二段階後に酸素やオゾン雰囲気の熱処理を追加することもできる。さらに、誘電膜３６０を強誘電物質あるいは誘電常数が高い物質として形成した場合に、その結晶化熱処理を誘電膜３６０形成後あるいは上部電極３７０まで形成した後に行うこともできる。
【００４５】
一方、上述したキャパシタ下部電極はシリンダ型を基本として説明したが、本発明により工程条件を変化させつつ化学気相蒸着法で蒸着されたルテニウム膜を下部電極あるいは上部電極として利用するならば、その構造は単純スタック型、ピン型などいかなる構造もとれることはもちろんである。
【００４６】
さらに、上述した本発明の実施例によるルテニウム膜の形成方法は特定の工程条件を中心に説明したが、装備や工程環境により具体的な数値は違うことがある。たとえば、蒸着チャンバの大きさにより酸素ガスの流量は例示された範囲をはずれることもある。しかし、この技術分野で平均的知識を持った者ならば、初期の蒸着条件を核形成速度が成長速度より速い条件として、以後の蒸着条件を核形成速度より成長速度が速い条件とする本発明の基本思想をはずれない範囲内で具体的な数値は適切に選択できるであろう。
【００４７】
【発明の効果】
以上前述したように本発明によれば、化学気相蒸着法でルテニウム膜を形成する時、初期にはルテニウムの核形成速度が成長速度より速い条件で蒸着し、後では核形成速度より成長速度が速い条件に工程条件を変化させつつ蒸着することにより、段差塗布性と表面モーフォロジのどちらも良好な、従って電気的特性が良好なルテニウム膜を得ることができる。
【００４８】
さらに、本発明のルテニウム膜の形成方法をキャパシタの下部電極あるいは上部電極に適用すれば、シリンダ型やピン型など立体形のキャパシタを形成する時に従来のスパッタリング法により得られなかった優れた段差塗布性を確保しつつ、電気的特性もスパッタリングルテニウム膜に近接した水準まで得ることができる。
【００４９】
一方、通常強誘電物質あるいは誘電常数が高い物質からなされた誘電膜はキャパシタ形成後の工程、すなわち水素雰囲気下でなされる金属間の絶縁膜、金属配線及びパッシベーション膜などの形成工程において上部電極を通過した水素により劣化する問題があるのであるが、本発明によるルテニウム膜を上部電極として使用した場合にこの水素侵入による誘電膜の劣化現象が減少すると示された。
【図面の簡単な説明】
【図１】所定の蒸着条件で化学気相蒸着されたルテニウム膜の表面を走査電子顕微鏡（ＳＥＭ）で撮影した写真である。
【図２】所定の他の蒸着条件で化学気相蒸着されたルテニウム膜の表面を走査電子顕微鏡で撮影した写真である。
【図３】所定のさらに他の蒸着条件で化学気相蒸着されたルテニウム膜の表面を走査電子顕微鏡で撮影した写真である。
【図４】蒸着条件のうちチャンバ内の圧力と基板温度の変化により化学気相蒸着されるルテニウム膜のモーフォロジの分布を概念的に図示したグラフである。
【図５】蒸着条件のうちチャンバ内の圧力と酸素ガスの流量の変化により化学気相蒸着されるルテニウム膜のモーフォロジ分布を概念的に図示したグラフである。
【図６】本発明の一実施例によるルテニウム膜の形成方法を順序的に示したフローチャートである。
【図７】本発明の一実施例により化学気相蒸着されたルテニウム膜の表面を走査電子顕微鏡で撮影した写真である。
【図８】化学気相蒸着法で蒸着されたルテニウム膜をＸ線回折法で分析した結果を図示したグラフである。
【図９】スパッタリング法で蒸着されたルテニウム膜をＸ線回折法で分析した結果を図示したグラフである。
【図１０】化学気相蒸着法で蒸着されたルテニウム酸化膜をＸ線回折法で分析した結果を図示したグラフである。
【図１１】化学気相蒸着法及びスパッタリング法で蒸着されたルテニウム膜に含まれた酸素の深さによる濃度プロファイルを２次イオン質量分析機を使用して分析した結果を図示したグラフである。
【図１２】多様なチャンバ内の圧力下で化学気相蒸着されたルテニウム膜の面抵抗を測定して図示したグラフである。
【図１３】化学気相蒸着法及びスパッタリング法で蒸着されたルテニウム膜の表面反射図を図示したグラフである。
【図１４】本発明の一実施例により所定のパターンを持つ下地膜上に形成されたルテニウム膜の表面（Ａ）及び断面（Ｂ）を走査電子顕微鏡で撮影した写真である。
【図１５】本発明の一実施例により形成されたルテニウム膜をキャパシタの電極に適用した例を図示した断面図である。
【符号の説明】
Ｓ１１０、Ｓ１３０      蒸着条件
【図１】
0004202593.tif 000002
【図２】
0004202593.tif 000003
【図３】
0004202593.tif 000004
【図４】
0004202593.tif 000005
【図５】
0004202593.tif 000006
【図６】
0004202593.tif 000007
【図７】
0004202593.tif 000008
【図８】
0004202593.tif 000009
【図９】
0004202593.tif 000010
【図１０】
0004202593.tif 000011
【図１１】
0004202593.tif 000012
【図１２】
0004202593.tif 000013
【図１３】
0004202593.tif 000014
【図１４】
0004202593.tif 000015
【図１５】
0004202593.tif 000016